(57)【要約】【課題】本発明の課題は、ゴム組成物へのシリカの分散性を改良し、未加硫ゴムの粘度低減による加工性向上による作業性の改善し、更に、タイヤ使用における悪路耐摩耗性を向上させた重荷重用タイヤを提供することにある。【解決手段】本発明は、ゴム成分に対して、少なくともシリカを含む充填剤と、グリセリン脂肪酸エステル組成物とを配合して成るゴム組成物をトレッド部に用いることにより、ゴム組成物の加工性を向上させたことによる作業性の改善と、悪路耐摩耗性の向上とを高度に両立させた、重荷重用タイヤに関する。【選択図】なし【特許請求の範囲】
【請求項１】
天然ゴム及び／又はジエン系ゴムからなるゴム成分に対して、少なくともシリカを含む充填剤と、グリセリン脂肪酸エステル組成物とを配合して成るゴム組成物をトレッドに用いたことを特徴とする重荷重用タイヤ。
【請求項２】
シリカの窒素吸着比表面積（ＢＥＴ比表面積）が２１０〜２７０ｍ２／ｇであり、且つ、吸油量が２００〜２６０ｍｌ／１００ｇである請求項１に記載の重荷重用タイヤ。
【請求項３】
シリカの配合量が、ゴム成分１００質量部に対して１０〜２５質量部である請求項１又は２に記載の重荷重用タイヤ。
【請求項４】
ゴム組成物中、グリセリン脂肪酸エステル組成物は、グリセリン脂肪酸エステルに結合する１つの脂肪酸当りの炭素数が８〜２８であり、グリセリン脂肪酸モノエステル及びグリセリン脂肪酸ジエステルを含み、前記グリセリン脂肪酸エステル組成物中、グリセリン脂肪酸モノエステル含有量が８５質量％以下である請求項１〜３のいずれか１項に記載の重荷重用タイヤ。
【請求項５】
グリセリン脂肪酸エステル組成物中、前記グリセリン脂肪酸モノエステルの含有量が３５〜８５質量％であることを特徴とする請求項１〜４のいずれか１項に記載の重荷重用タイヤ。
【請求項６】
グリセリン脂肪酸エステル組成物中、グリセリン脂肪酸モノエステル／グリセリン脂肪酸ジエステルの質量比が、０．５〜１０であることを特徴とする請求項１〜５の何れか１項に記載の重荷重用タイヤ。
【請求項７】
グリセリン脂肪酸エステル組成物中、グリセリン脂肪酸モノエステル量が５０〜８５質量％、グリセリン脂肪酸ジエステルとトリエステルの合計量が１５〜５０質量％であることを特徴とする請求項１〜６の何れか１項に記載の重荷重用タイヤ。
【請求項８】
ゴム組成物中、グリセリン脂肪酸エステル組成物の配合量がシリカ１００質量部に対して、０．５〜２０質量部であることを特徴とする請求項１〜７の何れか１項に記載の重荷重用タイヤ。
【請求項９】
ゴム組成物が、天然ゴム及び／又はジエン系合成ゴムから選択される少なくとも一種のゴム成分に対して、シリカと、グリセリン脂肪酸エステル組成物とを配合した後、混練及び加硫して得られる請求項１〜８の何れか１項に記載の重荷重用タイヤ。
【請求項１０】
ゴム組成物が、ゴム成分１００質量部に対して、グリセリン脂肪酸モノエステルを０．２５〜１０質量部配合してなる請求項１〜９の何れか１項に記載の重荷重用タイヤ。
【請求項１１】
ゴム組成物が、天然ゴム及び／又はジエン系合成ゴムから選択される少なくとも一種のゴム成分に対して、シリカと、グリセリン脂肪酸モノエステル及びグリセリン脂肪酸ジエステルとを配合した後、混練及び加硫して得られる請求項１〜１０の何れか１項に記載の重荷重用タイヤ。
【請求項１２】
ゴム組成物が、ゴム成分１００質量部に対し、上記シリカを５〜２００質量部配合してなることを特徴とする請求項１〜１１の何れか１項に記載の重荷重用タイヤ。
【請求項１３】
ゴム組成物が、さらにシランカップリング剤を配合してなることを特徴とする請求項１〜１２の何れか１項に記載の重荷重用タイヤ。
【発明の詳細な説明】
【技術分野】
【０００１】
本発明は、トラック、バス、産業車両、建設車両、航空機等に使用される重荷重用タイヤに関する。
【背景技術】
【０００２】
タイヤの接地面となる、タイヤのトレッド部には、グリップ性能、耐摩耗性能及び耐久性能が要求される。従って、当該トレッド部に用いるゴム組成物は、タイヤ使用時に、グリップ性能、耐摩耗性能及び耐久性能を有するという要求を満たしている必要がある。
【０００３】
また、普及するタイヤを製造するためには、トレッド部を含めたタイヤの製造に用いるゴム組成物が、以上のタイヤ使用時に必要とされる性能に加え、良好なタイヤ製造時の作業性を有する必要がある。
【０００４】
このため、タイヤを製造するためのゴム組成物は、使用時の性能と製造時の作業性を両立させた配合を設計することにより製造される。
【０００５】
この場合において、重荷重用タイヤは、タイヤ使用時の重荷重に耐え、悪路を走行する必要があるため、上記の使用時の性能の中でも特に、耐摩耗性能及び耐久性能を必要とする。更に、重荷重用タイヤにおいては、悪路耐摩耗性が、極めて重要である。これに対し、重荷重用タイヤにおいては、良路耐摩耗性の重要性は、高くはない。
【０００６】
タイヤのトレッド部は、ゴム成分等のポリマー、カーボンブラックやシリカ等の充填剤、オイルや樹脂などの軟化剤、硫黄や促進剤等の架橋剤、老化防止剤等から作られた充填加硫ゴムから製造される。
【０００７】
カーボンブラックは、タイヤ用ゴムとして用いた場合、耐久性能や、耐摩耗性能を向上させる充填剤として知られている。
【０００８】
また、タイヤ用ゴム組成物の低発熱性と湿潤路面でのグリップ性を両立させる充填剤として、近年シリカの配合が多用されている。更に、シリカは、カーボンに比べ温度による硬さの変化が小さく、温度により性能が変わりにくく安定であることから、タイヤ用ゴムに用いられるようになっている。
【０００９】
重荷重用タイヤにとっても、低発熱性と湿潤路面でのグリップ性を有しつつ、温度による硬さの変化が小さいというシリカの配合によりもたらされる性能が、使用時のタイヤ性能向上のために良好な影響を与え得る。
【００１０】
しかし、シリカは、その表面官能基であるシラノール基の水素結合により粒子同士が凝集する傾向にあり、ゴム中へのシリカの分散を良くするためには混練時間を長くする必要がある。また、ゴム中へのシリカの分散が不十分なためゴム組成物のムーニー粘度が高くなり、押出しなどの加工性が製造時の作業性向上のために十分でない。さらに、シリカ粒子の表面が酸性であることから、加硫促進剤として使用される塩基性物質を吸着し、ゴム組成物の加硫が十分に行われず、貯蔵弾性率を上げにくい。そのため、タイヤ用ゴムを製造するために使用する場合、加工性を改善する必要があった。
【００１１】
また、鉱山等の過酷な状況での使用が想定される重荷重用タイヤにおいては、非舗装路における耐摩耗性、即ち悪路耐摩耗性に対する要求が存在する。
【００１２】
以上から、重荷重用タイヤゴム組成物に用いる組成として、未加硫時のシリカ配合ゴム組成物における加工性を改良し、製造時の作業性を高める一方、耐摩耗性の高い重荷重用タイヤが求められている。
【００１３】
従来において、グリセリン脂肪酸エステルなどを用いたシリカ配合ゴム組成物における加工性等を改良する技術として、例えば、
１）  ジエン系ゴム９０重量部以上含むゴム１００重量部に対して、４０重量％以上が白色充填剤である充填剤３０〜１２０重量部と、非イオン系界面活性剤０．２〜８重量部とを配合した帯電性を改良したゴム組成物（例えば、特許文献１参照）や、
２）  ジエンゴムの群から選択される少なくとも１種のポリマー、ゴム組成物中のゴム１００重量部に対して、５〜１００重量部の微粉末沈降ケイ酸、０〜８０重量部のカーボンブラック、及び０．５〜２０重量部の少なくとも１種の非芳香族粘度低下物質を含むタイヤトレッド用ゴム組成物において、前記非芳香族粘度低下物質が、グリセリン−モノステアレート、ソルビタン−モノステアレート、ソルビタン−モノオレエート及びトリメチロールプロパン（２−エチル−２−ヒドロキシメチル−１，３−プロパンジオール）からなる群から選択される少なくとも１種の物質であることを特徴とするタイヤトレッド用ゴム組成物（例えば、特許文献２参照）等が知られている。
【００１４】
一方、上記グリセリン脂肪酸エステル以外の化合物などを用いた、シリカ配合ゴム組成物におけるシリカのゴム中への分散性、加工性等を改良する技術として、例えば、
３）  天然ゴム及び／又はジエン系合成ゴムからなるゴム成分１００重量部に対し、シリカ１５〜８５重量部と、ジメチルアルキルアミン等の特定の３級アミン化合物を前記シリカの量に対して１〜１５重量％配合してなる組成物、並びにそれをタイヤトレッドに用いた空気入りタイヤ（例えば、特許文献３参照）や、
４）  天然ゴム及び／又はジエン系合成ゴムからなるゴム成分に対し、白色充填剤と、特定のモノアルカノールアミドの少なくとも一種を配合してなるゴム組成物、それを用いたタイヤ（例えば、特許文献４参照）等が知られている。
【００１５】
上記特許文献１〜４のうち、特許文献１には、実施例の一つにおいてグリセリン脂肪酸モノエステルがシリカと共に配合されたゴム組成物についての記載があり、本発明と異なる帯電を防止する効果や、その効果が摩擦・摩耗するタイヤトレッド部についても有効であることについての記載があるものの、粘度低減効果や、シリカ配合ゴム組成物にグリセリン脂肪酸モノエステルがゴム組成物に配合されたときのタイヤの耐摩耗性低下抑止について記載や示唆などはないものである。
【００１６】
また、上記特許文献２は、グリセリン脂肪酸モノエステルがシリカと共に配合されたときの粘度低減効果について記載はあるが、シリカ配合ゴム組成物にグリセリン脂肪酸モノエステルが配合されたときのタイヤの耐摩耗性と粘度低減効果の両立については全く記載や示唆などはないものである。
【００１７】
更に、上記特許文献３及び特許文献４のゴム組成物は、従来にないシリカのゴム中への分散性の改良と、発熱性などの改良がもたらされるものである。しかしながら、特許文献３及び特許文献４では、シリカ配合ゴム組成物におけるタイヤの耐摩耗性への影響については全く記載や示唆などはないものである。
【００１８】
また、特許文献３及び特許文献４で用いられる分散剤はアミン等の窒素化合物であり、製造時の分散剤使用における人体への影響等を考慮すると、作業性を低下させる可能性がある。これに対し、本発明は、アミン等の窒素化合物を分散剤に使用する必要がない。
【先行技術文献】
【特許文献】
【００１９】
【特許文献１】国際公開第９５／３１８８８号公報（特許請求の範囲、実施例等）
【特許文献２】特開平９−１１８７８６号公報（特許請求の範囲、実施例等）
【特許文献３】国際公開第９７／３５４６１号公報（特許請求の範囲、実施例等）
【特許文献４】国際公開第２０１２／０７０６２６号公報（特許請求の範囲、実施例等）
【発明の概要】
【発明が解決しようとする課題】
【００２０】
上記のとおり、重荷重用タイヤにおいても、タイヤがグリップ性能、耐摩耗性能及び耐久性能を同時に有するものでなければならず、そのためにタイヤのトレッド部に用いるゴム組成物の配合を設計する必要がある。また、重荷重用タイヤは、タイヤ使用時の重荷重に耐えるため、上記の使用時の性能の中でも耐摩耗性及び耐久性を必要とする。特に、重荷重を接地面に受けて使用することによる摩耗を防ぐ耐摩耗性能は、タイヤの安全性にも関連する、極めて重要な性能である。
【００２１】
重荷重用タイヤは、使用時において耐摩耗性能及び耐久性能に対する高度な要求を満たすこと、及び、それを製造するための未加硫ゴム組成物が押し出し等の加工において良好な加工性を有すること等により、製造時の作業性が高いことを併せ持つ必要がある。
【００２２】
使用時の性能を向上するために用いる配合として、シリカは有効な構成要素である。しかし、シリカを配合することは、未加硫時のゴム組成物のムーニー粘度を上昇させ、加工性の低下を招くことで製造時の作業性の低下を生じるという大きな問題がある。これを防ぐために、様々な分散剤を配合することが検討されてきた。しかし、従来の分散剤では作業性は改善されるが耐摩耗性が低下することが知られており、特に重荷重用タイヤのトレッド用途で使用するに当たっては摩耗性能、特に悪路耐摩耗性が不十分であった。
【００２３】
そこで、ゴム組成物としてシリカが配合されつつも、製造時の作業性に優れ、悪路耐摩耗性能が十分である、重荷重タイヤが求められていた。
【００２４】
本発明は、上記従来技術の課題を解消しようとするものであり、ゴム組成物へのシリカの分散性を改良し、未加硫ゴムの粘度低減による加工性向上による作業性の改善と、タイヤ使用における悪路耐摩耗性を両立させた重荷重用タイヤを提供する。
【課題を解決するための手段】
【００２５】
そこで、本発明者は、鋭意検討を重ねた末、ゴム成分に対して、少なくともシリカを含む充填剤と、グリセリン脂肪酸エステル組成物とを配合して成るゴム組成物を用いることにより未加硫ゴム組成物の粘度を低下させ、シリカの分散性を向上した。その結果、本発明者は、ゴム組成物の加工性を向上させたことによる作業性の改善と、悪路耐摩耗性とを高度に両立させた、重荷重用タイヤを発明するに至ったのである。
【００２６】
即ち、本発明は、以下の（１）〜（１３）に存する。
（１）  天然ゴム及び／又はジエン系ゴムからなるゴム成分に対して、少なくともシリカを含む充填剤と、グリセリン脂肪酸エステル組成物とを配合して成るゴム組成物をトレッドに用いたことを特徴とする重荷重用タイヤ。
（２）  シリカの窒素吸着比表面積（ＢＥＴ比表面積）が２１０〜２７０ｍ２／ｇであり、且つ、吸油量が２００〜２６０ｍｌ／１００ｇである（１）に記載の重荷重用タイヤ。
（３）  シリカの配合量が、ゴム成分１００質量部に対して１０〜２５質量部である（１）又は（２）に記載の重荷重用タイヤ。
（４）  ゴム組成物中、グリセリン脂肪酸エステル組成物は、グリセリン脂肪酸エステルに結合する１つの脂肪酸当りの炭素数が８〜２８であり、グリセリン脂肪酸モノエステル及びグリセリン脂肪酸ジエステルを含み、前記グリセリン脂肪酸エステル組成物中、グリセリン脂肪酸モノエステル含有量が８５質量％以下である（１）〜（３）のいずれか１つに記載の重荷重用タイヤ。
（５）  グリセリン脂肪酸エステル組成物中、前記グリセリン脂肪酸モノエステルの含有量が３５〜８５質量％であることを特徴とする（１）〜（４）のいずれか１つに記載の重荷重用タイヤ。
（６）  グリセリン脂肪酸エステル組成物中、グリセリン脂肪酸モノエステル／グリセリン脂肪酸ジエステルの質量比が、０．５〜１０であることを特徴とする（１）〜（５）の何れか１つに記載の重荷重用タイヤ。
（７）  グリセリン脂肪酸エステル組成物中、グリセリン脂肪酸モノエステル量が５０〜８５質量％、グリセリン脂肪酸ジエステルとトリエステルの合計量が１５〜５０質量％であることを特徴とする（１）〜（６）の何れか１つに記載の重荷重用タイヤ。
（８）  ゴム組成物中、グリセリン脂肪酸エステル組成物の配合量がシリカ１００質量部に対して、０．５〜２０質量部であることを特徴とする（１）〜（７）の何れか１つに記載の重荷重用タイヤ。
（９）  ゴム組成物が、天然ゴム及び／又はジエン系合成ゴムから選択される少なくとも一種のゴム成分に対して、シリカと、グリセリン脂肪酸エステル組成物とを配合した後、混練及び加硫して得られる（１）〜（８）の何れか１つに記載の重荷重用タイヤ。
（１０）  ゴム組成物が、ゴム成分１００質量部に対して、グリセリン脂肪酸モノエステルを０．２５〜１０質量部配合してなる（１）〜（９）の何れか１つに記載の重荷重用タイヤ。
（１１）  ゴム組成物が、天然ゴム及び／又はジエン系合成ゴムから選択される少なくとも一種のゴム成分に対して、シリカと、グリセリン脂肪酸モノエステル及びグリセリン脂肪酸ジエステルとを配合した後、混練及び加硫して得られる（１）〜（１０）の何れか１つに記載の重荷重用タイヤ。
（１２）  ゴム組成物が、ゴム成分１００質量部に対し、上記シリカを５〜２００質量部配合してなることを特徴とする（１）〜（１１）の何れか１つに記載の重荷重用タイヤ。
（１３）  ゴム組成物が、さらにシランカップリング剤を配合してなることを特徴とする（１）〜（１２）の何れか１つに記載の重荷重用タイヤ。
【発明の効果】
【００２７】
本発明によれば、製造時の作業性及び低発熱性に優れ、且つ、悪路耐摩耗性が維持された重荷重用タイヤが、提供される。
【００２８】
また、本発明の重荷重用タイヤでは、その使用環境に適応させるために、悪路耐摩耗性が極めて重要であり、良路耐摩耗性が若干低下する場合があることによる影響は少ない。この点においても、製造時の作業性、低発熱性、悪路耐摩耗性及び良路耐摩耗性が、高度なバランスを保っている。
【００２９】
つまり、本願発明の重荷重用タイヤは、製造時の作業性が失われない、又は、改善されたものであると共に、製造時の作業性と従来両立できないとされていた悪路耐摩耗性が維持されたものである。
【００３０】
また、シリカの窒素吸着比表面積及びＤＢＰ吸油量、又は、グリセリン脂肪酸エステル組成物の組成を好適なものとすることにより、その効果を更に高めることができる。
【発明を実施するための形態】
【００３１】
本発明は、天然ゴム及び／又はジエン系ゴムから成るゴム成分に対して、少なくともシリカを含む充填剤と、グリセリン脂肪酸エステル組成物とを配合して成るゴム組成物をトレッドに用いたことを特徴とする重荷重用タイヤを提供する。
【００３２】
〔ゴム成分〕
本発明のゴム組成物に用いるゴム成分は、天然ゴム及び／又はジエン系合成ゴムからなる。ここで、天然ゴム（ＮＲ）としては、タイヤ用として一般に用いられているＲＳＳ、ＴＳＲ＃１０、ＴＳＲ＃２０などの他、恒粘度剤含有天然ゴム、高純度化天然ゴム、酵素処理天然ゴム、けん化処理天然ゴム等が挙げられる。恒粘度剤としては、例えば、硫酸ヒドロキシルアミン、セミカルバジド〔（ＮＨ２ＮＨＣＯＮＨ）２〕、又はその塩、ヒドロキシルアミン、ヒドラジド化合物（例えば、プロピオン酸ヒドラジド）などを用いることができる。高純度化天然ゴムは、例えば天然ゴムラテックスを遠心分離にかけ、タンパク質等の非ゴム成分が除去された天然ゴムである。酵素処理天然ゴムは、プロテアーゼ、リパーゼ、ホスフォリパーゼ等の酵素により酵素処理された天然ゴムである。けん化処理天然ゴムは、アルカリ（例えば、ＮａＯＨ）等でけん化処理された天然ゴムである。
【００３３】
また、ジエン系合成ゴムとしては、例えば、ポリイソプレンゴム（ＩＲ）、ポリブタジエンゴム（ＢＲ）、スチレン−ブタジエン共重合体ゴム（ＳＢＲ）、ブチルゴム（ＩＩＲ）、エチレン−プロピレン共重合体等が挙げられる。これらのジエン系合成ゴムは、変性ポリマーであってもよく、また、ジエン系合成ゴム（未変性ポリマー）に変性ポリマーをブレンドして用いてもよい。
【００３４】
これらのゴム成分は、一種単独で用いても、二種以上をブレンドして用いてもよい。
【００３５】
〔シリカ〕
本発明のゴム組成物に用いることができるシリカとしては、特に制限はなく、市販のゴム組成物に使用されているものが使用でき、中でも湿式シリカ（含水ケイ酸）、乾式シリカ（無水ケイ酸）、コロイダルシリカ等を使用することができ、特に、湿式シリカの使用が好ましい。
【００３６】
本発明の好ましいシリカとしては、窒素吸着比表面積が５０〜３００ｍ２／ｇ、より好ましくは、窒素吸着比表面積が２１０〜２７０ｍ２／ｇであり、更に好ましくは、２２０〜２４０ｍ２／ｇであり、窒素吸着比表面積が高いほど、未加硫粘度の低減は大きい。なお、本発明において、窒素吸着比表面積は、ＩＳＯ５７９４／１に準拠した方法によって規定されるＢＥＴ法の一点値により測定されるものである。
【００３７】
また、本発明に使用されるシリカのＤＢＰ吸油量は、１６０ｍｌ／１００ｇ以上でその効果が確かめられているが、特に制限はなく、好ましくは、２００〜２６０ｍｌ／１００ｇであり、特に好ましくは、２１０〜２５０ｍｌ／１００ｇである。
【００３８】
これらのシリカの配合量は、上記ゴム成分１００質量部に対して、ヒステリシスを低下させる効果の観点から、好ましくは５質量部以上、より好ましくは１０質量部以上であり、作業性を向上させる観点から、好ましくは２００質量部以下、より好ましくは４５質量部以下、更に好ましくは２５質量部以下であり、５〜２００質量部の範囲が好ましく、１０〜１５０質量部の範囲がより好ましく、２０〜１２０質量部の範囲が更に好ましく、６０〜１２０質量部の範囲がより更に好ましい。本発明の場合、シリカが上記ゴム成分１００質量部に対して６０質量部以上の高い配合であっても、本発明の効果を発揮できるものである。
【００３９】
〔シランカップリング剤〕
本発明においては、補強性の観点から、シランカップリング剤を用いてもよい。
【００４０】
用いることができるシランカップリング剤は、特に制限なく、例えば、ビス（３−トリエトキシシリルプロピル）テトラスルフィド、ビス（３−トリエトキシシリルプロピル）トリスルフィド、ビス（３−トリエトキシシリルプロピル）ジスルフィド、ビス（２−トリエトキシシリルエチル）テトラスルフィド、ビス（３−トリメトキシシリルプロピル）テトラスルフィド、ビス（２−トリメトキシシリルエチル）テトラスルフィド、３−メルカプトプロピルトリメトキシシラン、３−メルカプトプロピルトリエトキシシラン、２−メルカプトエチルトリメトキシシラン、２−メルカプトエチルトリエトキシシラン、３−ニトロプロピルトリメトキシラン、３−ニトロプロピルトリエトキシシラン、３−クロロプロピルメトキシシラン、３−クロロプロピルトリエトキシシラン、２−クロロエチルトリメトキシシラン、２−クロロエチルトリエトキシシラン、３−トリメトキシシリルプロピル−Ｎ，Ｎ−ジメチルチオカルバモイルテトラスルフィド、３−トリエトキシシリルプロピル−Ｎ，Ｎ−ジメチルチオカルバモイルテトラスルフィド、２−トリエトキシシリルエチル−Ｎ，Ｎ−ジメチルチオカルバモイルテトラスルフィド、３−トリメトキシシリルプロピルベンゾチアゾールテトラスルフィド、３−トリエトキシシリルプロピルベンゾチアゾールテトラスルフィド、３−トリエトキシシリルプロピルメタクリレートモノスルフィド、３−トリメトキシシリルプロピルメタクリレートモノスルフィド、ビス（３−ジエトキシメチルシリルプロピル）テトラスルフィド、３−メルカプトプロピルジメトキシメチルシラン、３−ニトロプロピルジメトキシメチルシラン、３−クロロプロピルジメトキシメチルシラン、ジメトキシメチルシリルプロピル−Ｎ，Ｎ−ジメチルチオカルバモイルテトラスルフィド、ジメトキシメチルシリルプロピルベンゾチアゾールテトラスルフィドなどの少なくとも１種が挙げられる。
【００４１】
シランカップリング剤を配合する場合の配合量は、シリカの配合量によって変動するものであるが、シリカ１００質量部に対し、補強性の観点から、１質量部以上が好ましく、４質量部以上が更に好ましく、一方、発熱性を維持する観点から、２０質量部以下が好ましく、１２質量部以下が更に好ましく、シランカップリング剤の配合量は、シリカ１００質量部に対し、１〜２０質量部が好ましく、発熱性の観点から、４〜１２質量部がより好ましい。
【００４２】
〔カーボンブラック〕
本発明では、上記シリカ以外にも補強性充填剤として、カーボンブラックなどを併用できる。
【００４３】
用いることができるカーボンブラックは、特に制限なく、例えば、ＦＥＦ、ＳＲＦ、ＨＡＦ、ＩＳＡＦ、ＳＡＦなどのグレードを用いることができる。
【００４４】
これらのカーボンブラックの配合量も、特に限定されるものではないが、好ましくは、前記ゴム成分１００質量部に対し、０〜６０質量部、更に好ましくは、１０〜５０質量部であることが望ましい。なお、発熱性を維持する観点から、６０質量部以下が好ましい。
【００４５】
〔グリセリン脂肪酸エステル組成物〕
グリセリン脂肪酸エステル組成物中のグリセリン脂肪酸エステルは、グリセリンの持つ３つのＯＨ基のうちの少なくとも１つに脂肪酸（炭素数が８〜２８）がエステル結合したものであり、脂肪酸のつく数によって、グリセリン脂肪酸モノエステル、グリセリン脂肪酸ジエステル、グリセリン脂肪酸トリエステルに分かれるものである。
【００４６】
本発明に用いるグリセリン脂肪酸エステル組成物は、グリセリン脂肪酸モノエステルとグリセリン脂肪酸ジエステルとを含むが、それ以外にグリセリン脂肪酸トリエステルやグリセリンを含んでいてもよい。
【００４７】
本発明において、グリセリン脂肪酸エステルを構成する脂肪酸の炭素数は、未加硫ゴム粘度の低減の観点から、８以上であり、好ましくは１０以上、より好ましくは１２以上更に好ましくは１６以上であり、耐熱性向上の観点から、２８以下であり、好ましくは２２以下、より好ましくは１８以下である。グリセリン脂肪酸エステルを構成する脂肪酸は、未加硫ゴムの粘度低減による加工性向上、シュリンクの抑制、耐熱性等の観点から、炭素数８〜２８、好ましくは炭素数８〜２２、更に好ましくは炭素数１０〜１８の脂肪酸、より更に好ましくは炭素数１２〜１８の脂肪酸である。また、脂肪酸は飽和、不飽和、直鎖、分岐鎖いずれでもよいが、特に、直鎖状飽和脂肪酸が好ましい。脂肪酸の具体例としては、カプリン酸、ラウリン酸、ミリスチン酸、パルミチン酸、ステアリン酸、イソステアリン酸、オレイン酸、リノール酸等が挙げられる。好ましくは、ラウリル酸、パルミチン酸、ステアリン酸であり、特に、パルミチン酸、ステアリン酸が好ましい。
【００４８】
なお、炭素数８未満の脂肪酸では、ポリマーとの親和性が低く、ブルームが起こりやすい。一方、炭素数２８を超える脂肪酸では、加工性改良効果の向上は炭素数２８以下と変わらず、コストが上昇し、好ましくない。
【００４９】
本発明に用いるグリセリン脂肪酸エステル組成物は、脂肪酸の炭素数が８〜２８であり、グリセリン脂肪酸モノエステルとグリセリン脂肪酸ジエステルとを含み、組成物中、グリセリン脂肪酸モノエステル含有量が８５質量％以下となるものである。このグリセリン脂肪酸エステル組成物を配合することにより、シュリンクとゴム焼けを抑制し、加硫速度も遅延させることなく、シリカ配合未加硫ゴムの粘度の低減による加工性の向上と、耐熱性などの諸性能を高度に達成することができる。
【００５０】
本発明において、グリセリン脂肪酸エステル組成物中のモノエステル含有量が８５質量％を超えるものでは、シュリンクが大きく、作業性に懸念がある。また、加硫ゴムの耐熱性低下が大きい。
【００５１】
そのため、グリセリン脂肪酸エステル組成物中、モノエステル含有量は、未加硫ゴム粘度を低減する観点から、好ましくは３５質量％以上、より好ましくは４０質量％以上、更に好ましくは４５質量％以上、より更に好ましくは５０質量％以上であり、スコーチ制御、シュリンク抑制及び耐熱性の観点から、８５質量％以下であり、好ましくは８０質量％以下、より好ましくは７５質量％以下であり、好ましくは３５〜８５質量％、より好ましくは４０〜８５質量％、更に好ましくは４５〜８５質量％、より更に好ましくは５０〜８５質量％、更に好ましくは５０〜８０質量％、より更に好ましくは５０〜７５質量％となるものが望ましい。
【００５２】
また、グリセリン脂肪酸エステル組成物中、グリセリン脂肪酸ジエステル含有量は、シュリンク抑制とスコーチ制御と耐熱性を良好とする観点から好ましくは１０質量％以上であり、更に好ましくは１５質量％以上であり、より更に好ましくは３０質量％以上であり、未加硫ゴム粘度の低減の観点から、好ましくは６５質量％以下であり、より好ましくは４５質量％以下であり、更に好ましくは４０質量％以下であり、好ましくは１０〜６５質量％、より好ましくは１５〜４５質量％、更に好ましくは３０〜４５質量％、より更に好ましくは３０〜４０質量％である。
【００５３】
前記組成物中、グリセリン脂肪酸モノエステル／グリセリン脂肪酸ジエステルの質量比は、未加硫ゴムの粘度の低減の観点から好ましくは０．５以上、より好ましくは０．８以上、更に好ましくは１．０以上、より更に好ましくは１．５以上であり、シュリンクを抑制とスコーチ制御と耐熱性を良好とする観点から、好ましくは１０以下、より好ましくは８以下、更に好ましくは６以下、より更に好ましくは５以下、更に好ましくは４以下、より更に好ましくは２以下である。
【００５４】
グリセリン脂肪酸エステル組成物中、グリセリン脂肪酸トリエステルの含有量は、加硫後ゴム物性の過度の低下（貯蔵弾性率の低下等）を防ぐ観点から、好ましくは１０質量％以下であり、より好ましくは５質量％以下であり、更に好ましくは３質量％以下であり、生産性の観点から、０．３質量％以上であってもよい。
【００５５】
グリセリン脂肪酸エステル組成物中、グリセリン脂肪酸ジエステルとグリセリン脂肪酸トリエステルの合計含有量は、未加硫ゴム粘度の低減、シュリンク抑制と耐熱性を良好とする観点から、好ましくは１〜５０質量％、より好ましくは２〜４質量％である。
【００５６】
特に、前記グリセリン脂肪酸エステル組成物中、未加硫ゴム粘度の低減、シュリンク抑制とスコーチの制御と耐熱性を良好とする観点から、グリセリン脂肪酸モノエステル含有量が５０〜８５質量％であって、グリセリン脂肪酸ジエステルとトリエステルの合計含有量が１５〜５０質量％であるものが好ましく、前記グリセリン脂肪酸エステル組成物中、グリセリン脂肪酸モノエステル含有量が５０〜８０質量％であって、グリセリン脂肪酸ジエステルとトリエステルの合計含有量が１７〜５０質量％であるものが更に好ましく、また、グリセリン脂肪酸モノエステル含有量が５０〜８５質量％であって、グリセリン脂肪酸ジエステル含有量が１５〜５０質量％であるものが好ましく、グリセリン脂肪酸モノエステル含有量が５０〜７０質量％であって、グリセリン脂肪酸ジエステルの含有量が３０〜５０質量％であるものが更に好ましい。
【００５７】
また、本発明に用いるグリセリン脂肪酸エステル組成物の製造の際に、未反応原料としてグリセリンが残る場合がある。グリセリン脂肪酸エステル組成物中、グリセリンの含有量は、耐熱性低下抑制の観点から、好ましくは１０質量％以下であり、より好ましくは５質量％以下であり、更に好ましくは３質量％以下であり、生産性の観点から、０．３質量％以上であってもよい。
【００５８】
グリセリン脂肪酸エステル組成物は、グリセリン脂肪酸モノエステル含有量やジエステル含有量等が異なる２種以上用いてもよい。
【００５９】
本発明において、用いるグリセリン脂肪酸エステル組成物は、油脂等を分解したグリセリンと脂肪酸から製造するエステル化法と、油脂等とグリセリンとを原料としたエステル交換法などにより製造することができ、グリセリン脂肪酸エステル組成物中のモノエステル量をコントロールしたものを製造する方法等としては、下記１）〜３）の各方法などが挙げられる。
１）前記エステル化法やエステル交換法などにおいて、脂肪酸成分とグリセリン成分の仕込み比率を変えることで、エステル化の平衡組成を制御する方法。グリセリンについては、さらに蒸留により取り除くことが出来る。但し、反応特性上、グリセリン脂肪酸モノエステル量の上限は約６５質量％前後と考えられる。
２）エステル化法やエステル交換法で得られた反応生成物をさらに分子蒸留などにより分別留去し、高純度（通常９５質量％以上）のグリセリン脂肪酸モノエステルを取り出す方法。
３）上記２）の手法で得た高純度グリセリン脂肪酸モノエステルを１）の手法で得られる中純度グリセリン脂肪酸モノエステルと任意の割合で混合することにより、比較的高純度領域（およそ６５〜９５質量％程度）のグリセリン脂肪酸モノエステルを得る方法。
【００６０】
上記原料の油脂や脂肪酸などを天然物から由来のものを用いることにより、環境負荷等も低減したグリセリン脂肪酸エステルを用いることができる。
【００６１】
更に、本発明に用いられるグリセリン脂肪酸エステル組成物は、モノエステル量がコントロールされた市販品を用いることが可能であり、市販品の例としては、例えば、ステアリン酸モノグリセライド（花王株式会社製のレオドールＭＳ−６０、エキセルＳ−９５）等が挙げられる。
【００６２】
用いることができるモノエステル量をコントロールしたグリセリン脂肪酸エステル組成物の例を挙げれば、例えば、脂肪酸の炭素数８のカプリル酸グリセリル含有組成物、脂肪酸の炭素数１０のデカン酸グリセリル含有組成物、脂肪酸の炭素数１２のラウリン酸グリセリル含有組成物、脂肪酸の炭素数１４のミリスチン酸グリセリル含有組成物、脂肪酸の炭素数１６のパルミチン酸グリセリル含有組成物、脂肪酸の炭素数１８のステアリン酸グリセリル含有組成物、脂肪酸の炭素数２２のベヘン酸グリセリル含有組成物、脂肪酸の炭素数２８のモンタン酸グリセリル含有組成物等が挙げられ、これらの中で、ラウリル酸グリセリル含有組成物、パルミチン酸グリセリル含有組成物、ステアリン酸グリセリル含有組成物が好ましい。これらのモノエステル量をコントロールしたグリセリン脂肪酸エステル含有組成物は、１種又は２種以上が任意に選択されて配合される。
【００６３】
本発明に用いられるグリセリン脂肪酸エステル組成物の配合量は、ゴム成分１００質量部に対して、未加硫ゴムの粘度低減の観点から、好ましくは０．５質量部以上、より好ましくは１質量部以上、更に好ましくは１．５質量部以上、更に好ましくは２質量部以上、より更に好ましくは３質量部以上であり、加硫後ゴム物性の過度の低下（貯蔵弾性率の低下等）を抑制する観点、スコーチ制御及びシュリンク抑制の観点から、好ましくは１５質量部以下、より好ましくは１０質量部以下であり、更に好ましくは８質量部以下であり、好ましくは０．５〜１５質量部、より好ましくは、１〜１０質量部が好ましく、更に好ましくは２〜１０質量部、より更に好ましくは３〜１０質量部であり、より更に好ましくは３〜８質量部である。
【００６４】
また、グリセリン脂肪酸エステル組成物の配合量は、シリカ１００質量部に対して、未加硫ゴムの粘度低減の観点から、好ましくは０．５質量部以上、より好ましくは１質量部以上、更に好ましくは２質量部以上、より更に好ましくは４質量部であり、加硫後ゴム物性の過度の低下（貯蔵弾性率の低下等）を抑制する観点から、好ましくは２０質量部以下、より好ましくは１５質量部以下、更に好ましくは１２質量部以下であり、より更に好ましくは１０質量部以下であり、０．５〜２０質量部が好ましく、１〜１５質量部がより好ましく、２〜１２質量部がより更に好ましく、４〜１０質量部がより更に好ましい。
【００６５】
ゴム組成物は、グリセリン脂肪酸エステル組成物を前記ゴム成分に、１種又は２種以上配合して得ることが好ましいが、例えば、高純度のグリセリン脂肪酸モノエステル、グリセリン脂肪酸ジエステル等を別々に配合してもよい。
【００６６】
グリセリン脂肪酸モノエステルとグリセリン脂肪酸ジエステルとの合計配合量は、ゴム成分１００質量部に対して、未加硫ゴムの粘度低減の観点から、好ましくは０．５質量部以上、より好ましくは１質量部以上、更に好ましくは２質量部以上、より更に好ましくは３質量部以上であり、加硫後ゴム物性の過度の低下（貯蔵弾性率の低下等）を抑制する観点から、好ましくは１５質量部以下、より好ましくは１０質量部以下であり、更に好ましくは８質量部以下であり、好ましくは０．５〜１５質量部、より好ましくは１〜１０質量部が好ましく、更に好ましくは２〜１０質量部、より更に好ましくは３〜１０質量部であり、より更に好ましくは３〜８質量部である。
【００６７】
また、グリセリン脂肪酸モノエステル／グリセリン脂肪酸ジエステルの配合質量比は、未加硫ゴムの粘度の低減の観点から好ましくは０．５以上、より好ましくは０．８以上、更に好ましくは１．０以上、より更に好ましくは１．５以上であり、シュリンクを抑制とスコーチ制御と耐熱性を良好とする観点から、好ましくは１０以下、より好ましくは８以下、更に好ましくは６以下、より更に好ましくは５以下、更に好ましくは４以下、より更に好ましくは２以下である。
【００６８】
前記ゴム成分１００質量部に対して、グリセリン脂肪酸モノエステルは、未加硫ゴム粘度の低減の観点から、好ましくは０．２５質量部以上、より好ましくは０．５質量部以上、より更に好ましくは１質量部以上、より更に好ましくは２質量部以上配合されてなることが好ましく、加硫後ゴム物性の過度の低下（貯蔵弾性率の低下等）を抑制する観点から、好ましくは１０質量部以下、より好ましくは８質量部以下、より更に好ましくは５質量部以下である。
【００６９】
前記ゴム成分１００質量部に対して、グリセリン脂肪酸ジエステルは、シュリンク抑制とスコーチ制御と耐熱性を良好とする観点から、好ましくは０．２５質量部以上、より好ましくは０．５質量部以上、より更に好ましくは１質量部以上配合されてなることが好ましく、加硫後ゴム物性の過度の低下（貯蔵弾性率の低下等）を抑制する観点から、好ましくは１０質量部以下、より好ましくは８質量部以下、より更に好ましくは５質量部以下である。
【００７０】
グリセリン脂肪酸モノエステルとグリセリン脂肪酸ジエステルとの合計配合量は、シリカ１００質量部に対して、未加硫ゴムの粘度低減の観点から、好ましくは０．５質量部以上、より好ましくは１質量部以上、更に好ましくは２質量部以上であり、加硫後ゴム物性の過度の低下（貯蔵弾性率の低下等）を抑制する観点から、好ましくは２０質量部以下、より好ましくは１５質量部以下、更に好ましくは１２質量部以下であり、より更に好ましくは１０質量部以下であり、０．５〜２０質量部が好ましく、１〜１５質量部がより好ましく、２〜１２質量部がより更に好ましく、２〜１０質量部がより更に好ましい。
【００７１】
本発明のゴム組成物には、グリセリン脂肪酸モノエステルとグリセリン脂肪酸ジエステルとを配合してもよいが、本発明を損なわない限り、更にグリセリン脂肪酸トリエステルやグリセリンを配合してもよい。
【００７２】
前記ゴム成分１００質量部に対して、グリセリンの配合量は、耐熱性低下抑制の観点から、好ましくは２質量部以下、更に好ましくは１質量部以下であり、生産性の観点から０．０１質量部以上であってもよい。
【００７３】
ゴム成分１００質量部に対して、グリセリン脂肪酸トリエステルの配合量は、加硫後ゴム物性の過度の低下（貯蔵弾性率の低下等）を抑制する観点から、好ましくは２質量部以下、更に好ましくは１質量部以下、より更に好ましくは０．１質量部以下であり、生産性の観点から０．０１質量部以上であってもよい。
【００７４】
前記ゴム成分１００質量部に対して、配合されるグリセリン脂肪酸モノエステルの配合量とグリセリン脂肪酸モノエステル、グリセリン脂肪酸ジエステル、グリセリン脂肪酸トリエステル及びグリセリンの合計配合量との質量比［グリセリン脂肪酸モノエステル／（グリセリン脂肪酸モノエステル＋グリセリン脂肪酸ジエステル＋グリセリン脂肪酸トリエステル＋グリセリン）］は、未加硫ゴム粘度を低減する観点から、好ましくは０．３５以上、より好ましくは０．５０以上、より更に好ましくは０．６０以上であり、未加硫ゴム粘度の低減、シュリンク抑制とスコーチの制御と耐熱性を良好とする観点から、好ましくは０．８５以下、より好ましくは０．８０以下、更に好ましくは０．７５以下である（尚、グリセリン、グリセリン脂肪酸トリエステルの配合量は０であってもよい）。
【００７５】
なお、本発明のグリセリン脂肪酸エステル組成物において、グリセリン脂肪酸モノエステル含有量は、ＧＰＣ分析（ゲルパーミエーションクロマトグラフィー）により、下式（Ｉ）に従って求めたものをいい、グリセリン、グリセリン脂肪酸モノエステル、グリセリン脂肪酸ジエステル及びグリセリン脂肪酸トリエステルの合計に対するモノグリセライドのＧＰＣ分析における面積割合を意味する。
【数１】
2015168726.tif 000002
〔上記式（Ｉ）中、ＧはＧＰＣのグリセリン面積、ＭＧはＧＰＣのモノグリセライド（グリセリン脂肪酸モノエステル）面積、ＤＧはＧＰＣのジグリセライド（グリセリン脂肪酸ジエステル）面積、ＴＧはＧＰＣのトリグリセライド（グリセリン脂肪酸トリエステル）面積である。〕
尚、ＧＰＣの測定条件は、下記の通りである。
〔ＧＰＣの測定条件〕
ＧＰＣの測定は下記測定装置を用い、溶離液としてＴＨＦ（テトラヒドロフラン）を毎分０．６ｍｌ／分の流速で流し、４０℃の恒温槽中でカラムを安定させた。そこにＴＨＦに溶解した１重量％の試料溶液１０μｌを注入して測定を行った。
標準物質：単分散ポリスチレン
検出器：ＲＩ−８０２２（東ソー（株）製）
測定装置：ＨＰＬＣ−８２２０  ＧＰＣ（東ソー（株）製）
分析カラム：ＴＳＫ−ＧＥＬ  ＳＵＰＥＲ  Ｈ１０００  ２本及びＴＳＫ−ＧＥＬ  ＳＵＰＥＲ  Ｈ２０００  ２本を直列に連結（東ソー（株）製）
【００７６】
同様に、グリセリン脂肪酸エステル組成物中のグリセリン脂肪酸ジエステル含有量は、グリセリン、モノグリセライド、ジグリセライド及びトリグリセライドの合計に対するジグリセライドのＧＰＣ分析における面積割合を意味する。
【００７７】
〔ゴム組成物〕
本発明の重荷重用タイヤに用いるゴム組成物には、上記ゴム成分、シリカ、上記モノエステル量をコントロールしたグリセリン脂肪酸エステルの他に、ゴム工業界で通常使用される配合剤、例えば、老化防止剤、軟化剤、ステアリン酸、亜鉛華、加硫促進剤、加硫促進助剤、加硫剤等を、本発明の目的を阻害しない範囲内で適宜選択して配合することができる。これら配合剤としては、市販品を好適に使用することができる。
【００７８】
また、本発明の重荷重用タイヤにおいて、ゴム組成物は、上記ゴム成分、シリカ、上記特性のグリセリン脂肪酸エステルと、必要に応じて適宜選択した各種配合剤とを配合して得られる混合物を、混練及び加硫して得られるものであり、例えば、上記混合物をロール、インターナルミキサー等の混練り機を用いて混練り、熱入れ、押出等することにより得られ、成形加工後、加硫を行うことにより製造される。
【００７９】
本発明のゴム組成物における、ゴム成分１００質量部に対する亜鉛華の配合量は、加硫特性と弾性率の観点から、好ましくは１．５質量部以上、より好ましくは２．２質量部以上であり、耐破壊強度の観点から、好ましくは１２．０質量部以下、より好ましくは１０．０質量部以下である。
【００８０】
〔重荷重用タイヤ〕
本発明の重荷重用タイヤは、製造時の作業性が、改善されたものである。
【００８１】
その原理の一つは、当該タイヤを製造するためのゴム組成物において、未加硫時にグリセリン脂肪酸エステル組成物を配合することで、未加硫ゴム組成物中のシリカの分散が向上することである。
【００８２】
この配合により、未加硫ゴム組成物中のシリカの分散不良による粘度増加を抑止することができる。更に、グリセリン脂肪酸エステル組成物を適量用いることにより、シリカ分散剤を用いることによるシュリンクを抑制することができる。従って、重荷重用タイヤ製造時の作業性が、改善される。また、この配合により製造した未加硫ゴム組成物から得られたゴム組成物は、重荷重用タイヤのトレッド部に使用されることにより、重荷重用タイヤにおける悪路耐摩耗性を維持させる。つまり、本願発明の重荷重用タイヤは、悪路耐摩耗性を失うことなく、作業性が改善されたものとなる。
【００８３】
また、シリカの窒素吸着比表面積及びＤＢＰ吸油量、又は、グリセリン脂肪酸エステル組成物の組成を好適なものとすることにより、悪路耐摩耗性を失うことなく作業性が改善されるという効果を更に高めることができる。
【００８４】
本発明の重荷重用タイヤは、トラック、建設機械、農業機械、航空機、産業用車両又は特殊車両等、タイヤに重荷重が付加されることを要する車両用のものであれば特に制限はない。また、本発明の重荷重用タイヤのトレッド部についても、前記車両に用いられる形状、構造、大きさ及び厚さ等の条件を有するものであるものとする。
【００８５】
本発明の重荷重用タイヤは、空気入りタイヤに限られず、内部が充填されたタイヤであってもよく、トレッド部以外の重荷重用タイヤの部品についても、前記車両に用いられる形状、構造、大きさ及び厚さ等の条件を有するものであるものとする。
【実施例】
【００８６】
以下、本発明を実施例により具体的に説明する。
〔実施例１〜１２及び比較例１〜３〕
下記表１及び表２に示す配合処方で常法により、ゴム組成物を調製した。表１及び表２中の上欄に、製造例１〜３で得た各グリセリン脂肪酸エステル組成を記載した。また、表１及び表２中の当該グリセリン脂肪酸エステル組成の欄下の配合概略に示される成分ごとの数値は、質量部である。
【００８７】
なお、各実施例及び比較例において、カーボンブラック及びシリカは、表１及び表２中にそれぞれ示された窒素吸着比表面積（単位：ｍ２／ｇ）及びＤＢＰ吸油量（単位：ｍｌ／１００ｇ）のものを用いた。
【００８８】
＜製造例１〜３＞
用いるグリセリン脂肪酸エステル組成物は、下記各製造法等により得たものを使用した。なお、製造した各グリセリン脂肪酸エステル組成物中のグリセリン脂肪酸モノエステル（モノグリセライド）、グリセリン脂肪酸ジエステル、グリセリン脂肪酸トリエステル、グリセリンの各成分の含有量は、前述の方法で算出し、各組成を求めた。
【００８９】
製造例１（脂肪酸の炭素数が１６のグリセリン脂肪酸エステル、実施例１及び４〜１２用）
攪拌機、脱水管−冷却管、温度計、窒素導入管付きの１ｌ四ツ口フラスコに、グリセリン４５０ｇ、パルミチン酸［花王株式会社製ルナックＰ−９５］１２５０ｇを入れ［グリセリン／脂肪酸（モル比）＝２．０］、少量の水に溶解させた水酸化ナトリウムをナトリウムとして１０ｐｐｍ添加し、窒素を液上空間部に１００ｍｌ／分で流しながら、４００ｒ／ｍｉｎの速度で撹拌下、約１．５時間かけて２４０℃まで昇温した。２４０℃に達した後、酸成分をフラスコに環流させながら脱水し、その温度で４時間反応させた。反応後の生成物中のモノグリセライド含量は６４面積％であった。
【００９０】
続いて反応混合物を１７０℃  まで冷却し、そのままグリセリンを圧力２．７ｋＰａ以下で減圧留去し、さらに１５０℃、２ｋＰａで２時間水蒸気を供給した後、ゼータプラス３０Ｓ（キュノ（株）製）を用いて加圧で吸着濾過して、モノグリセライド含有組成物を得た。得られた組成物をＧＰＣで測定することで、各成分の組成を求めた。
【００９１】
製造例２（脂肪酸の炭素数が１８のグリセリン脂肪酸エステル、実施例２用）
上記製造例１において、パルミチン酸を同モル量のステアリン酸［花王株式会社製ルナックＳ−９８］に変える以外は製造例１と同様にして反応を行い、同様にグリセリンを除去し、吸着濾過を行った。吸着濾過後のモノグリセライド含有組成物をＧＰＣで測定することで、各成分の組成を求めた。
【００９２】
製造例３（脂肪酸の炭素数が１６のグリセリン脂肪酸エステル、実施例３用）
製造例３で用いたグリセリン脂肪酸エステル組成物は、グリセリンの量を２８０ｇに、パルミチン酸［花王株式会社製ルナックＰ−９５］の量を５２０ｇに変える［グリセリン／脂肪酸（モル比）＝１．５］以外は製造例１と同様にして反応を行い、同様にグリセリンを除去し、吸着濾過を行った。吸着濾過後のモノグリセライド含有組成物をＧＰＣで測定することで、各成分の組成を求めた。
【００９３】
得られた各ゴム組成物をトレッドゴムとして用いて通常の加硫条件に従い、供試タイヤ（オフザロードタイヤ：４０００Ｒ５７）を作製し、作業性、発熱性能及び耐摩耗性の測定を行った。
（ア）作業性
作業性は、ムーニー粘度を、Ｌ型ローターを用いて１３０±１℃で計測し、比較例１を１００として指数表示した。
数値が大きい程加工性が良好であり、作業性も良好であることを示す。
（イ）発熱性能
発熱性能は、一定速度、ステップロード条件のドラム試験を実施し、トレッド部内側の定位置で温度測定し、比較例１を１００として指数表示した。
数値が大きい程発熱温度が低く、低発熱性であることを示す。
（ウ）良路耐摩耗性
良路耐摩耗性は、舗装路２０００時間走行後の残った溝の深さを数か所測定し、その平均値から式、［（供試タイヤの残溝深さ）／（コントロールタイヤ（比較例１）の残溝深さ）］×１００によって評価した。
数値が大きい程良路耐摩耗性が大きいことを示す。
（エ）悪路耐摩耗性
悪路耐摩耗性は、非舗装路２０００時間走行後の残った溝の深さを数か所測定し、その平均値から式、［（供試タイヤの残溝深さ）／（コントロールタイヤ（比較例１）の残溝深さ）］×１００によって評価した。
数値が大きい程悪路耐摩耗性が大きいことを示す。
ここで、非舗装路とは鉱山等の過酷な状況を想定した路を指し、乗用車用にて想定される悪路とは異なるものである。
【００９４】
これらの結果を下記表１及び表２に示す。
【００９５】
【表１】
2015168726.tif 000003
【表２】
2015168726.tif 000004
＊１  天然ゴム  ＲＳＳ＃３
＊２  カーボンブラック  シースト７ＨＭ（Ｎ２３４）〔東海カーボン社製〕等
＊３  シリカ  ニプシールＶＮ３〔東ソーシリカ株式会社製〕等
＊４  Ｎ−（１，３−ジメチルブチル）−Ｎ’−フェニル−ｐ−フェニレンジアミン  ノクラック６Ｃ〔大内新興化学工業社製〕
＊５  パラフィンワックス  イクロクリスタリンワックス，オゾエース０７０１〔日本精蝋社製〕
＊６  Ｎ−シクロヘキシル−２−ベンゾチアゾリルスルフェンアミド、ノクセラーＣＺ〔大内新興化学工業社製〕
＊７  分散改良剤  ジメチルステアリルアミン、ＤＭ８０〔花王社製〕
【００９６】
上記表１及び表２の評価から明らかなように、本発明の重荷重用タイヤは、製造時の作業性、低発熱性に優れ、また、良路耐摩耗性及び悪路耐摩耗性を高度に両立したものである。
【００９７】
実施例１〜１２は、比較例の配合では含まれていないグリセリン脂肪酸エステル組成物を配合し、シリカ、カーボンブラック及びグリセリン脂肪酸エステル組成の配合量やグリセリン脂肪酸エステルにおける脂肪酸の炭素数、窒素吸着比表面積、ＤＢＰ吸油量を変化させたものである。実施例１〜１２のいずれについても、作業性又は悪路耐摩耗性の少なくとも一方あるいはその両方に改善が見られる。
【００９８】
実施例２、９、１０及び１２においては、作業性及び悪路耐摩耗性の両方が向上しており、本発明の効果を明らかに示している。
【００９９】
実施例９においては、グリセリン脂肪酸エステル組成物が配合され、窒素吸着比表面積が大きいシリカが用いられている。また、実施例６と異なり、実施例９のカーボンブラックのＤＢＰ吸油量は、比較例１と同じ値である。この場合、作業性及び悪路耐摩耗性の両方に顕著な改善がみられる。
【０１００】
比較例３は、グリセリン脂肪酸エステル組成物とは異なる組成の、分散改良剤を用いている。比較例３では良路耐摩耗性及び悪路耐摩耗性が、共に低下する。
【０１０１】
これに対し、グリセリン脂肪酸エステル組成物を配合し製造された本発明の重荷重用タイヤ（実施例１〜１２）では、良路耐摩耗性は低下するものの、悪路耐摩耗性は、性能低下がないか、又は、性能低下の程度が小さい。従って、本願発明のタイヤでは、作業性が改善され、悪路耐摩耗性が維持されている。
【０１０２】
また、本発明の重荷重用タイヤでは、耐摩耗性に関する疲労性の悪化を抑えることが出来る。
【産業上の利用可能性】
【０１０３】
本発明の重荷重用タイヤは、重荷重がタイヤトレッド部に加えられる車両用のタイヤとして好適に用いることができる。